(57)【要約】【課題】ポリフェニレンサルファイド（ＰＰＳ）樹脂を主成分とするベルト基材に対する接着性に優れた塗膜層を形成できるベルト用樹脂組成物、および、それを用いた導電性エンドレスベルトを提供する。【解決手段】ＰＰＳ樹脂を主成分とするベルト基材１０１上に塗布されて塗膜層１００を形成するベルト用樹脂組成物である。２官能の（メタ）アクリロイル基を有するモノマー５０〜９０質量％と３官能以上の（メタ）アクリロイル基を有するモノマー１０質量％以上とを含むモノマー成分、光重合開始剤、および、導電剤を含有する。【選択図】図１
2014170128.tif 000002
【特許請求の範囲】
【請求項１】
ポリフェニレンサルファイド樹脂を主成分とするベルト基材上に塗布されて塗膜層を形成するベルト用樹脂組成物であって、
２官能の（メタ）アクリロイル基を有するモノマー５０〜９０質量％と３官能以上の（メタ）アクリロイル基を有するモノマー１０質量％以上とを含むモノマー成分、光重合開始剤、および、導電剤を含有することを特徴とするベルト用樹脂組成物。
【請求項２】
さらに、前記モノマー成分が、単官能の（メタ）アクリロイル基を有するモノマーを１０質量％以上含む請求項１記載のベルト用樹脂組成物。
【請求項３】
ポリフェニレンサルファイド樹脂を主成分とするベルト基材と、塗膜層とを、内側から順次備える導電性エンドレスベルトにおいて、
前記塗膜層が、請求項１または２記載のベルト用樹脂組成物を用いて形成されていることを特徴とする導電性エンドレスベルト。
【発明の詳細な説明】
【技術分野】
【０００１】
本発明は、ベルト用樹脂組成物およびそれを用いた導電性エンドレスベルト（以下、単に「樹脂組成物」および「ベルト」とも称する）に関し、詳しくは、複写機やプリンタ、特にはレーザービームプリンタ等の電子写真装置や静電記録装置等において、中間転写ベルトや転写搬送ベルト等として用いられる導電性エンドレスベルトの改良に関する。
【背景技術】
【０００２】
従来より、複写機やプリンタ等の画像形成装置における静電記録プロセスでは、以下のような流れで画像形成が行われている。まず、感光体（潜像保持体）の表面を一様に帯電させ、この感光体に光学系から映像を投射して、光の当たった部分の帯電を消去することにより静電潜像を形成する。次いで、この静電潜像にトナーを供給して、トナーの静電的付着によりトナー像を形成し、これを紙やＯＨＰなどの記録媒体へと転写することにより、画像形成が行われる。
【０００３】
上記のような静電記録プロセスにおいて、紙等の記録媒体にトナー像を転写する際には、トナー像を一旦転写ベルトの表面に保持させてから転写を行う中間転写方式や、記録媒体を転写ベルトにより感光体まで搬送してトナー像を直接転写させる転写搬送方式などの転写方式が採用されている。かかる転写ベルトとしては、通常、半導電性の樹脂フィルムや繊維補強体により補強されたゴムからなる無端状の転写ベルトが用いられている。
【０００４】
例えば、レーザービームプリンタに用いられる樹脂ベルトの基材としては、耐久性の高い材料の代表例であるポリイミド樹脂からなるものが挙げられるが、ポリイミド樹脂はコストが高いことから、ナイロンやポリエステル等の種々の樹脂材料が検討され、実用化されてきている。これらナイロンやポリエステル等の樹脂材料は耐久性の点でポリイミド樹脂に劣るため、ベルト基材上に、さらに表層としての塗膜層を形成して、要求特性を満足させる手段が採られている（例えば、特許文献１参照）。
【先行技術文献】
【特許文献】
【０００５】
【特許文献１】特開２００６−１８４７８５号公報（特許請求の範囲等）
【発明の概要】
【発明が解決しようとする課題】
【０００６】
しかしながら、汎用材料であるポリフェニレンサルファイド（ＰＰＳ）樹脂をベルト基材に用いた場合、ベルト基材と塗膜層との接着性が悪く、耐久性などの要求特性を維持することが非常に困難となっていた。
【０００７】
そこで、本発明の目的は、上記問題を解消して、ＰＰＳ樹脂を主成分とするベルト基材に対する接着性に優れた塗膜層を形成できるベルト用樹脂組成物、および、それを用いた導電性エンドレスベルトを提供することにある。
【課題を解決するための手段】
【０００８】
本発明者は鋭意検討した結果、塗膜層に用いる樹脂組成物中のモノマー成分として、特定の２官能のモノマーと多官能のモノマーとを併用することで、上記課題を解決できることを見出して、本発明を完成するに至った。
【０００９】
すなわち、本発明のベルト用樹脂組成物は、ポリフェニレンサルファイド樹脂を主成分とするベルト基材上に塗布されて塗膜層を形成するベルト用樹脂組成物であって、２官能の（メタ）アクリロイル基を有するモノマー５０〜９０質量％と３官能以上の（メタ）アクリロイル基を有するモノマー１０質量％以上とを含むモノマー成分、光重合開始剤、および、導電剤を含有することを特徴とするものである。
【発明の効果】
【００１０】
本発明によれば、ＰＰＳ樹脂を主成分とするベルト基材に対する接着性に優れた塗膜層を形成できるベルト用樹脂組成物、および、それを用いた導電性エンドレスベルトを実現することが可能となった。
【図面の簡単な説明】
【００１１】
【図１】本発明の一実施形態に係る導電性エンドレスベルトの幅方向断面図である。
【図２】各実施例および比較例の接着指標の値と、各実施例および比較例におけるモノマー成分のＳＰ値とＰＰＳ樹脂のＳＰ値との差分との関係を示すグラフである。
【発明を実施するための形態】
【００１２】
以下、本発明の実施の形態について、図面を参照しつつ詳細に説明する。
本発明のベルト用樹脂組成物は、ポリフェニレンサルファイド（ＰＰＳ）樹脂を主成分とするベルト基材上に塗布されて塗膜層を形成するものであり、２官能の（メタ）アクリロイル基を有するモノマーと３官能以上の（メタ）アクリロイル基を有するモノマーとを含むモノマー成分、光重合開始剤、および、導電剤を含有する点に特徴を有する。
【００１３】
モノマー成分として２官能のものと３官能以上のものとを含有し、さらに、光重合開始剤および導電剤を含有する樹脂組成物を用いて塗膜層を構成するものとしたことで、ＰＰＳ樹脂を主成分とするベルト基材に対する塗膜層の接着性を良好に確保して、層間の剥離耐久性を高めることができ、ひいては、ベルトの耐久性を向上することが可能となった。上記構成とすることでＰＰＳ樹脂を主成分とするベルト基材に対する接着性を高めることができる理由については必ずしも明確ではないが、例えば、以下のように考えることもできる。すなわち、ＰＰＳ樹脂にはナイロンやポリエステルとは異なり反応活性点が存在しないため、ＰＰＳ樹脂を用いたベルト基材との間では水素結合により接着を確保することはできないが、水酸基等の官能基を有する特定のモノマー成分を、官能基の多い多官能のものと２官能のものとで組み合わせて用いることで、モノマー成分同士が三次元網目構造を形成し、これと基材のＰＰＳ樹脂とが相互作用して、良好な接着性を発現するものとも考えられる。この接着性を発現させる詳細なメカニズムとしては、塗膜層を構成する樹脂組成物とＰＰＳ樹脂との親和性が向上していることや、塗膜層とＰＰＳ樹脂との間においてＣＨ−π相互作用等の化学的相互作用が生じていることなどが考えられる。本発明の樹脂組成物を用いて形成される塗膜層においては、上記のような構成としていることから、ＰＰＳ樹脂に対する接着性の他、柔軟性についても確保できるものである。また、本発明者の検討によれば、塗膜層を構成するモノマー成分の化学構造に関しては、モノマー成分の溶解パラメータＳＰ値がベルト基材を構成する樹脂成分の溶解パラメータＳＰ値と近いものを用いるほど、ベルト基材と塗膜層との間の接着性が向上することがわかっている。
【００１４】
本発明の樹脂組成物においては、モノマー成分が、２官能の（メタ）アクリロイル基を有するモノマーを５０〜９０質量％含むことが必要であり、好適には５０〜８０質量％、より好適には６０〜６５質量％含むものとする。また、３官能以上の（メタ）アクリロイル基を有するモノマーについては１０質量％以上含むことが必要であり、好適には１０〜３０質量％、より好適には２０〜３０質量％含むものとする。２官能の（メタ）アクリロイル基を有するモノマーが５０質量％未満であると、十分な接着性が得られない。特には、各モノマー成分の比率を上記範囲とすることで、さらに、形成された塗膜層の表面のベタツキが改善されるとの効果も得られる。
【００１５】
また、本発明の樹脂組成物においては、モノマー成分が、さらに、単官能の（メタ）アクリロイル基を有するモノマーを１０質量％以上、特には、１５〜２０質量％の範囲で含有することが好ましい。上記範囲の配合量で単官能のモノマー成分を含有させることで、接着剤の塗布加工性を向上することができる。特には、本発明の樹脂組成物においては、モノマー成分として、２官能の（メタ）アクリロイル基を有するモノマーを６０〜８５質量％で、３官能以上の（メタ）アクリロイル基を有するモノマーを１５〜３０質量％で、単官能の（メタ）アクリロイル基を有するモノマーを０〜２０質量％で、それぞれ含有することが好ましい。
【００１６】
本発明の樹脂組成物に用いる２官能の（メタ）アクリロイル基を有するモノマーとしては、１，６−ヘキサメチレンジ（メタ）アクリレート、ノナンジオールジ（メタ）アクリレート、ネオペンチルグリコールジ（メタ）アクリレート、ポリエチレングリコールジ（メタ）アクリレート等のアルキレングリコールジ（メタ）アクリレートなどが挙げられる。また、３官能以上の（メタ）アクリロイル基を有するモノマーとしては、トリメチロールプロパントリ（メタ）アクリレート、トリメチロールプロパンエチレンオキサイド変性トリ（メタ）アクリレート、トリメチロールプロパンプロピレンオキサイド変性トリ（メタ）アクリレート、グリセリンプロピレンオキサイド変性トリ（メタ）アクリレート、ペンタエリスリトールトリ（メタ）アクリレート、ジペンタエリスリトールトリ（メタ）アクリレートトリプロピオネート、ペンタエリスリトールテトラ（メタ）アクリレート、テトラメチロールメタンテトラ（メタ）アクリレート、オリゴエステルテトラ（メタ）アクリレート、ジペンタエリスリトールペンタ（メタ）アクリレートモノプロピオネート、ジペンタエリスリトールヘキサ（メタ）アクリレート、ヘキサメタクリロイロキシエトキシシクロトリホスファゼン（ＰＰＺ）等が挙げられる。さらに、単官能の（メタ）アクリロイル基を有するモノマーとしては、ヒドロキシエチルアクリルアミド、ジエチルアクリルアミド等のアミド基を含有するモノマーの他、ポリエチレングリコール（メタ）アクリレート、ポリプロピレングリコール（メタ）アクリレート、ジシクロペンテニル（メタ）アクリレート、ジシクロペンテニルオキシエチル（メタ）アクリレート、ジシクロペンタニル（メタ）アクリレート、ぺンタメチルピペリジル（メタ）アクリレート、ノニルフェノキシテトラエチレングリコール（メタ）アクリレート、メトキシポリプロピレングリコール（メタ）アクリレート、エトキシポリエチレングリコール（メタ）アクリレート、グリセロール（メタ）アクリレート等が挙げられる。
【００１７】
光重合開始剤としては、アセトフェノン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１等のアセトフェノン類、ベンゾイン、ベンゾインメチルエーテル、ベンゾインエチルエーテル、ベンゾインイソプロピルエーテル等のベンゾインまたはベンゾインアルキルエーテル類、ベンゾフェノン、ベンゾイル安息香酸等の芳香族ケトン類、ベンジル等のα−ジカルボニル類、ベンジルジメチルケタール、ベンジルジエチルケタール等のベンジルケタール類、２，４−ジメチルチオキサントン、２−イソプロピルチオキサントン、２，４−ジイソプロピルチオキサントン等のチオキサントン類、１−フェニル−１，２−プロパンジオン−２−（ｏ−エトキシカルボニル）オキシム等のα−アシルオキシム類、２−メチルアントラキノン、２−エチルアントラキノン、２−ｔｅｒｔ−ブチルアントラキノン等のアントラキノン類、ｐ−ジメチルアミノ安息香酸エチル、ｐ−ジメチルアミノ安息香酸イソアミル等のアミン類等が挙げられる。光重合開始剤は、１種を単独で、または、２種以上を混合して用いることができる。本発明の樹脂組成物におけるかかる光重合開始剤の配合量は、モノマー成分１００質量部に対し、好適には１〜６質量部（２種以上を混合する場合には合計の値）、より好適には５〜６質量部の範囲とする。
【００１８】
導電剤としては、汎用の電子導電剤やイオン導電剤、高分子イオン導電剤等のうちから適宜選択して用いることができる。電子導電剤としては、カーボン系導電剤としてのケッチェンブラック，アセチレンブラック等の導電性カーボン、ＳＡＦ，ＩＳＡＦ，ＨＡＦ，ＦＥＦ，ＧＰＦ，ＳＲＦ，ＦＴ，ＭＴ等のゴム用カーボン、酸化処理等を施したカラー（インク）用カーボン、熱分解カーボン、天然グラファイト、人造グラファイトの他、アンチモンドープの酸化スズ、酸化チタン、酸化亜鉛、ニッケル、銅、銀、ゲルマニウム等の金属および金属酸化物、ポリアニリン、ポリピロール、ポリアセチレン等の導電性ポリマー、カーボンウイスカー、黒鉛ウイスカー、炭化チタンウイスカー、導電性チタン酸カリウムウイスカー、導電性チタン酸バリウムウイスカー、導電性酸化チタンウイスカー、導電性酸化亜鉛ウイスカー等の導電性ウイスカーなどが挙げられる。イオン導電剤としては、ラウリルトリメチルアンモニウム、ステアリルトリメチルアンモニウム、オクタデシルトリメチルアンモニウム、ドデシルトリメチルアンモニウム、ヘキサデシルトリメチルアンモニウム、変性脂肪酸・ジメチルエチルアンモニウムの過塩素酸塩、塩素酸塩、ホウフッ化水素酸塩、硫酸塩、エトサルフェート塩、ハロゲン化ベンジル塩（臭化ベンジル塩、塩化ベンジル塩等）等の第４級アンモニウムなどの陽イオン界面活性剤；脂肪族スルホン酸、高級アルコール硫酸エステル塩、高級アルコールエチレンオキサイド付加硫酸塩、高級アルコール燐酸エステル塩等の陰イオン界面活性剤；各種ベタイン等の両性イオン界面活性剤；高級アルコールエチレンオキサイド、ポリエチレングリコール脂肪酸エステル、多価アルコール脂肪酸エステル等の非イオン性帯電防止剤などの帯電防止剤、ＬｉＣＦ２ＳＯ２、ＮａＣｌＯ４、ＬｉＢＦ４、ＮａＣｌ等の周期律表第１族の金属塩；Ｃａ（ＣｌＯ４）２等の周期律表第２族の金属塩などが挙げられる。
【００１９】
導電剤は、１種を単独で、または、２種以上を混合して用いることができる。本発明の樹脂組成物におけるかかる導電剤の配合量は、モノマー成分１００質量部に対し、カーボン系導電剤については好適には５〜３０質量部、より好適には１〜２０質量部であり、カーボン系導電剤以外の電子導電剤については好適には１〜１００質量部、より好適には１〜８０質量部であり、イオン導電剤については好適には０．０１〜２０質量部、より好適には１〜１０質量部であり、高分子イオン導電剤については好適には１〜５００質量部、より好適には１０〜４００質量部である。
【００２０】
本発明の樹脂組成物には、上記各成分に加えて、光沢度等のベルトの表面性能を改良するための表面改質剤などの他の添加剤を適宜配合することが可能である。
【００２１】
本発明の樹脂組成物は、上記各モノマー成分と、光重合開始剤と、導電剤と、所望に応じ他の添加剤とを、適宜溶剤を用いて混合することで、調製することができる。上述したように、本発明の樹脂組成物は、ＰＰＳ樹脂を主成分とするベルト基材上に塗布した後、紫外線（ＵＶ）を照射することにより硬化されて、塗膜層を形成するものである。
【００２２】
図１に、本発明の一実施の形態に係る導電性エンドレスベルトの幅方向断面図を示す。図示するように、本発明の導電性エンドレスベルト１００は、ＰＰＳ樹脂を主成分とするベルト基材１０１と、塗膜層１０２とを、内側から順次備える積層構造を有する。なお、導電性エンドレスベルトには、一般に、ジョイントありのものとジョイントなしのもの（いわゆるシームレスベルト）とがあるが、本発明においてはいずれのものであってもよく、好ましくはシームレスベルトである。
【００２３】
本発明のベルトは、ベルトの表層をなす塗膜層１０２が、上記本発明の樹脂組成物を用いて形成されている点に特徴を有する。本発明の樹脂組成物は、ＰＰＳ樹脂を主成分とするベルト基材１０１に対する接着性に優れるので、これにより、ベルト基材と塗膜層との間の接着性が良好に確保されたベルトを得ることができる。
【００２４】
本発明のベルトのベルト基材に用いるＰＰＳ樹脂としては、特に制限はなく、市販品を適宜用いることが可能である。本発明において、ベルト基材にはＰＰＳ樹脂以外の他の樹脂成分をブレンドして用いることができ、具体的には例えば、ナイロン（ポリアミド樹脂）を用いることができる。ＰＰＳ樹脂は耐熱性や難燃性、剛性、弾性、電気絶縁性、耐薬品性等に優れるが、これにナイロンをブレンドすることで、さらに表面光沢性や靭性にも優れたベルト基材とすることができる。かかるナイロンとしては、ポリテトラメチレンアジパミド（ナイロン４６）、メタキシリレンジアミンとアジピン酸とのポリアミド、ポリカプロアミド（ナイロン６）、ポリヘキサメチレンアジパミド（ナイロン６６）、ポリウンデカンアミド（ナイロン１１）、ポリドデカンアミド（ナイロン１２）およびこれらのポリアミド原料を主成分とする共重合ポリアミド等を好適に用いることができる。ここで、本発明においてベルト基材がＰＰＳ樹脂を主成分とするとは、ベルト基材を構成する樹脂成分のうちＰＰＳ樹脂が５０質量％以上であることを意味する。本発明においては、ベルト基材に用いるＰＰＳ樹脂とナイロンとの比率が、ＰＰＳ樹脂を９０〜１００質量％に対し、ナイロンを０〜１０質量％とすることが好ましい。
【００２５】
ベルト基材中には、上記樹脂成分に加えて、導電剤を添加して導電性の調整を行うことができる。かかる導電剤としては、塗膜層の樹脂組成物について挙げたものを適宜用いることができ、特に制限されるものではない。また、その配合量についても、塗膜層の樹脂組成物と同様の範囲で、適宜選定することができる。なお、本発明においては、ベルト全体の導電性の調整は主としてベルト基材に添加する導電剤により行い、塗膜層には、補助的に導電性を調整する目的で導電剤の添加を行うものとする。
【００２６】
ベルト基材中には、本発明の効果を損なわない範囲で、上述の成分に加えて他の機能性成分を適宜添加することも可能であり、例えば、各種充填材、カップリング剤、酸化防止剤、滑剤、表面処理剤、顔料、紫外線吸収剤、帯電防止剤、分散剤、中和剤、発泡剤、架橋剤等を適宜配合することができる。さらに、着色剤を添加して着色を施してもよい。
【００２７】
本発明のベルトの厚さは、転写搬送ベルトまたは中間転写部材等の形態に応じて適宜選定されるものであるが、好ましくは、ベルト基材および塗膜層との総厚みで５０〜２００μｍの範囲内である。また、その表面粗さとしては、好適には、ＪＩＳ１０点平均粗さＲｚで１０μｍ以下、特に６μｍ以下、さらには３μｍ以下とする。さらに、体積抵抗率としては、前述のように、塗膜層および／またはベルト基材中に適宜導電剤を添加することにより、１０２Ωｃｍ〜１０１３Ωｃｍの範囲内程度に調整することが好ましい。
【００２８】
また、本発明の導電性エンドレスベルトには、図１中に一点鎖線で示すように、画像形成装置における駆動部材と接触する側の面に、駆動部材に形成した嵌合部と嵌合する嵌合部を形成してもよい。ベルトにこのような嵌合部を設け、これを駆動部材に設けた嵌合部と嵌合させて走行させることにより、ベルトの幅方向のずれを防止することができる。この場合、嵌合部は、特に制限されるものではないが、図１に示すように、ベルトの周方向（回転方向）に沿って連続する凸条とし、これを駆動ローラ等の駆動部材の周面に周方向に沿って形成した溝に嵌合させるようにすることが好ましい。
【００２９】
なお、図１（ａ）では、１本の連続する凸条を嵌合部として設けた例を示したが、この嵌合部は多数の凸部をベルトの周方向（回転方向）に沿って一列に並べて突設してもよく、また嵌合部を２本以上設けたり（図１（ｂ））、ベルトの幅方向中央部に設けてもよい。さらに、嵌合部として図１に示した凸条ではなく、ベルトの周方向（回転方向）に沿った溝を設け、これを前記駆動ローラ等の駆動部材の周面に周方向に沿って形成した凸条と嵌合させるようにしてもよい。
【００３０】
本発明のベルトのベルト基材は、例えば、上述の樹脂成分と導電剤等の添加剤成分とからなる混合物を、二軸混練機により混練し、得られた混練物を環状ダイスを使って押出し成形することにより製造することができる。また、ベルト基材は、静電塗装等の粉体塗装法、ディップ法または遠心注型法を用いて製造することもできる。
【００３１】
塗膜層の形成に用いる樹脂組成物の塗工液は、前述した各モノマー成分、光重合開始剤、導電剤および所望に応じ配合される他の添加剤等の混合物よりなる。この塗工液は無溶剤で形成することが好ましく、または、常温において揮発性の高い溶剤を溶媒として用いてもよい。これにより、熱や熱風を用いて乾燥、硬化させて形成する方法で必要となる乾燥のための大掛かりな設備およびスペースとを節減することができ、かつ、乾燥プロセスの制御が難しいことに起因する成膜のバラツキを抑制して、塗膜層を高精度で形成することができる。
【００３２】
ベルト基材上への塗膜層の形成は、塗工液中にベルト基材を浸漬するディップ法や、スプレーコート法、ロールコート法等を用いて行うことができる。ベルト基材上に形成された塗膜層は、適宜乾燥させた後に、ＵＶ照射により、硬化される。ＵＶ照射に用いられる光源としては、水銀灯や高圧水銀ランプ、超高圧水銀ランプ、メタルハライドランプ、キセノンランプ等が挙げられる。ＵＶ照射の条件は、樹脂組成物の配合内容や塗布量に応じて適宜選択すればよいが、例えば、照度１００〜７００ｍＷ／ｃｍ２、積算光量２００〜３０００ｍＪ／ｃｍ２程度とすることができる。本発明における塗膜層の膜厚は、通常１〜３０μｍ、特には２〜２０μｍ、さらには２〜５μｍ程度とすることが好ましい。塗膜層の膜厚が１μｍよりも小さくなるとベルトの要求特性として耐久性が十分得られない場合があり、また塗膜層の膜厚が５μｍを超える場合には硬化時に塗膜層に発生する応力が大きくなってしまうため塗膜層と基材との剥離が発生する恐れがあるので好ましくない。
【実施例】
【００３３】
以下、本発明を、実施例を用いてより詳細に説明する。
ＰＰＳ樹脂（ポリプラスチックス（株）製、商品名：フォートロンＷ−３００）１００質量部と、導電剤としてのカーボンブラック（三菱化学（株）製  三菱カーボンブラック＃３０３０）の３４質量部とを、二軸混練機により溶融混練して、得られた混練物を環状ダイスを用いて押出し成形することにより、内径２２０ｍｍ、厚さ１００μｍ、幅２５０ｍｍの寸法を有するベルト基材を作製した。
【００３４】
次いで、下記表１中に示す配合内容を基本配合とし、樹脂成分および光重合開始剤の内容を下記の表２中に示すようにそれぞれ変えて、各実施例および比較例の樹脂組成物の塗工液を調製した。得られた各塗工液を、上記ベルト基材上に、ロールコータを用いて、乾燥後の膜厚が２．５μｍとなるよう塗工し、乾燥させた。塗工後のベルトを回転させながら、ベルト表面に対し、ウシオ電機（株）製  ユニキュアＵＶＨ−０２５２Ｃ装置を用いて、照度４００ｍＷ，積算光量１０００ｍＪ／ｃｍ２でＵＶ照射を行い、塗膜層を硬化させることにより、各実施例および比較例のベルトを得た。得られた各供試ベルトについて、以下に従い、接着性、表面のベタツキおよびＳＰ値を評価した。これらの結果を、下記の表２中に併せて示す。
【００３５】
＜接着性評価試験法＞
接着性の評価は、クロスカット法（ＪＩＳ−Ｋ５６００−５−６）に従い行った。具体的には、まず、各供試ベルトから切り出したサンプル表面に、カッターを用いて５ｍｍ間隔の切れ目を６本入れた後、この切れ目と直交するようにして５ｍｍ間隔の切れ目を６本入れて、５×５＝２５マスの切れ込みを形成した。この切れ込みの上からセロハンテープを貼り付け、よく密着させた後に剥がして、ベルト基材表面に残っている塗膜層のマス目の数を数えて、接着性の評価指標とした。接着指標は、全マス数２５に対してベルト基材表面に残っている塗膜層のマス目数の比率から算出した。サンプル表面上に残ったマス目の数が多いほど、接着性が良好であるといえる。結果は、マス目が２５マス全て残っていて切れ込み以外にハガレがない場合を◎、マス目が２５マス全て残っていて切れ込み以外に若干ハガレがある場合を○、マス目に２５マスのうち１マス〜半分程度のハガレがある場合を△、マス目に２５マスほぼ全てにハガレがある場合を×とした。
【００３６】
＜表面のベタツキ評価＞
塗膜層表面にＵＶ照射を行って硬化させる際に、酸素が存在すると反応が阻害されて塗膜層にベタツキが生じることから、硬化後の各供試ベルトの表面をプロワイプ（王子製紙（株）製）で拭いて、拭き取り跡の残り度合いを評価指標とした。結果は、プロワイプに塗工液が全く付着しないレベルを◎、プロワイプに塗工液が微量に付着するレベルを○、プロワイプに塗工液の付着が認められ、さらにベルト表面に拭き取り跡が認められるレベルを△、プロワイプに塗工液の付着が認められ、さらにベルト表面に拭き取り跡が顕著に認められるレベルを×とした。
【００３７】
＜ＳＰ値算出方法＞
ＳＰ値の算出は、濁点滴定法で行った。具体的には、各モノマー成分のみを含む溶液に貧溶媒を滴下して、濁りを生じるまでに要した貧溶媒の量を求めた。この際、ＳＰ値の高い貧溶媒（水など）δｍｈと低い貧溶媒（ｎ−ヘキサン）δｍｌとで、別々に測定を行った。各測定で要した貧溶媒の滴下量から、溶液のＳＰ値を求めた（例えば、「塗料の研究」，Ｎｏ．１５２  Ｏｃｔ．２０１０を参照）。これを、ＰＰＳ樹脂のＳＰ値（＝２６．７５）との差分で、各実施例および比較例の接着指標の値との関係で示したグラフを、図２に示す。グラフ中、接着指標の値が高いほど、接着性が良好であることを示している。
【００３８】
【表１】
2014170128.tif 000003
＊１）溶剤：ＰＭＡ（プロピレングリコールモノメチルエーテルアセテート）
＊２）樹脂成分：下記表２中のＡ〜Ｇ参照。
＊３）改質剤（１）：メガファックＲＳ−７２−Ｋ（ＤＩＣ社製）
＊４）改質剤（２）：Ｘ２２−２４５８（信越シリコーン（株）製）
＊５）改質剤（３）：ＮＡＮＯＢＹＫ−３６１０（ビックケミー・ジャパン社製）
＊６）導電剤（１）：サンコノールＭＴＧ−Ａ−５０Ｒ（三光化学工業（株）製）
＊７）導電剤（２）：エレガン２６４ＷＡＸ（日本油脂（株）製）
＊８）導電剤（３）：Ａ２２３（御国色素（株）製）
＊９）光開始剤：下記表２中のＨ，Ｉ参照。
【００３９】
【表２】
2014170128.tif 000004
＊１０）Ａ：Ｎ−（２−ヒドロキシエチル）アクリルアミド（ＨＥＡＡ、単官能アクリレートモノマー、（株）興人製），Ｂ：１，６−ヘキサメチレンジアクリレート（１．６ＨＸ−Ａ、２官能、共栄社化学（株）製），Ｃ：２官能（５％），３官能（６０％），４官能（３５％）紫外線硬化型アクリレートモノマー（ＰＥ−３Ａ、共栄社化学（株）製），Ｄ：４官能紫外線硬化型アクリレートモノマー（ＰＥ−４Ａ、共栄社化学（株）製），Ｅ：５官能（４０％），６官能（６０％）紫外線硬化型アクリレートモノマー（ＤＰＥ−６Ａ、共栄社化学（株）製），Ｆ：Ｎ，Ｎ−ジエチルアクリルアミド（ＤＥＡＡ、単官能アクリレートモノマー、（株）興人製），Ｇ：ＰＥＧ＃６００ジアクリレート（１４ＥＧ−Ａ、２官能アクリレートモノマー、共栄社化学（株）製），各モノマーＡ〜Ｇの化学構造式を、下記式（ａ）〜（ｇ）にそれぞれ示す（モノマーＣについては主成分の３官能モノマーの化学構造式であり、モノマーＥについては６官能モノマー（６０％）および５官能モノマー（４０％）の化学構造式である）。
ＣＨ２＝ＣＨ−ＣＯＮＨ−（ＣＨ２）２−ＯＨ      （ａ）
ＣＨ２＝ＣＨ−ＣＯＯ−（ＣＨ２）６−ＯＣＯ−ＣＨ＝ＣＨ２      （ｂ）
（ＣＨ２＝ＣＨ−ＣＯＯ−ＣＨ２）３−Ｃ−ＣＨ２ＯＨ      （ｃ）
（ＣＨ２＝ＣＨ−ＣＯＯ−ＣＨ２）４−Ｃ      （ｄ）
（ＣＨ２＝ＣＨ−ＣＯＯ−ＣＨ２）３−Ｃ−ＣＨ２−Ｏ−ＣＨ２−Ｃ−（ＣＨ２＝ＣＨ−ＣＯＯ−ＣＨ２）２ＣＨ２ＯＨ（４０％），（ＣＨ２＝ＣＨ−ＣＯＯ−ＣＨ２）３−Ｃ−ＣＨ２−Ｏ−ＣＨ２−Ｃ−（ＣＨ２＝ＣＨ−ＣＯＯ−ＣＨ２）３（６０％）      （ｅ）
ＣＨ２＝ＣＨ−ＣＯＮＨ−（ＣＨ２ＣＨ３）２      （ｆ）
ＣＨ２＝ＣＨ−ＣＯＯ−（ＣＨ２ＣＨ２Ｏ）ｎ−ＣＯ−ＣＨ=ＣＨ２（ｎ≒１４）      （ｇ）
＊１１）Ｈ：ＩＲＧＡＣＵＲＥ１８４Ｄ（ＢＡＳＦ社製），Ｉ：ＩＲＧＡＣＵＲＥ８１９ （ＢＡＳＦ社製），各化合物の化学構造式を、下記式（ｈ），（ｉ）にそれぞれ示す。
2014170128.tif 000005
2014170128.tif 000006
【００４０】
上記表中の結果より、塗膜層を構成するモノマー成分として、２官能の（メタ）アクリロイル基を有するモノマーと３官能以上の（メタ）アクリロイル基を有するモノマーとを併用した各実施例の供試ベルトにおいては、ベルト基材と塗膜層との間の良好な接着性が確保されており、また、表面のベタツキの問題もないことが確かめられた。これに対し、２官能のモノマー成分のみを用いた比較例１の供試ベルトは、ベルト基材と塗膜層との間の接着性が悪く、表面性についても悪いものであった。
【符号の説明】
【００４１】
１００  導電性エンドレスベルト，１０１  ベルト基材，１０２  塗膜層
【図１】
2014170128.tif 000007
【図２】
2014170128.tif 000008